【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
（イ）エチレン・α−オレフィン系ランダム共重合体、（ロ）オレフィン樹脂、および（ホ）軟化剤を含有し、上記（ロ）オレフィン樹脂の含有量が５〜３６重量％（ただし、（イ）、（ロ）および（ホ）の合計量は１００重量％）である混合物を、（ヘ）有機過酸化物の存在下で動的に熱処理するにあたり、（ト）マレイミド化合物を（イ）エチレン・α−オレフィン系ランダム共重合体、（ロ）オレフィン樹脂、および（ホ）軟化剤との合計量１００重量部に対し０．３〜１０重量部添加し、動的に熱処理して得られることを特徴とする熱融着用熱可塑性エラストマー組成物。
【請求項２】
（イ）エチレン・α−オレフィン系ランダム共重合体２０〜８５重量％、および（ホ）軟化剤１０〜７５重量％（ただし、（イ）、（ロ）および（ホ）の合計量は１００重量％）が含有してなる請求項１に記載の熱融着用熱可塑性エラストマー組成物。
【請求項３】
さらに、（イ）エチレン・α−オレフィン系ランダム共重合体と（ロ）オレフィン樹脂と（ホ）軟化剤との合計量１００重量部に対して、（ハ）（メタ）アクリル樹脂が１〜３０重量部含有してなる請求項２に記載の熱融着用熱可塑性エラストマー組成物。
【請求項４】
さらに、（ニ）水添ジエン系重合体が、（ハ）（メタ）アクリル樹脂に対して重量比（（ニ）／（ハ））で、０．１〜１の割合で含有してなる請求項３に記載の熱融着用熱可塑性エラストマー組成物。
【請求項５】
（ト）マレイミド化合物がＮ，Ｎ’−ｍ−フェニレンビスマレイミドであることを特徴とする請求項１〜４のいずれかに記載の熱融着用熱可塑性エラストマー組成物。
【請求項６】
（イ）エチレン・α−オレフィン系ランダム共重合体のデカリン溶媒中１３５℃で測定した場合の極限粘度［η］が２．０〜６．８ｄｌ／ｇであることを特徴とする請求項１〜５のいずれかに記載の熱融着用熱可塑性エラストマー組成物。
【請求項７】
請求項１〜６のいずれか１項に記載の熱可塑性エラストマー組成物を含有してなる成形品。
【請求項８】
請求項１〜６のいずれか１項に記載の熱可塑性エラストマー組成物とオレフィン系加硫ゴム成形品及び／またはオレフィン系熱可塑性エラストマー成形品とが接合してなる成形品。
【手続補正２】
【補正対象書類名】明細書
【補正対象項目名】０００５
【補正方法】変更
【補正の内容】
【０００５】
本発明は、下記の熱可塑性エラストマー組成物と、それを用いた成形品が提供される。
［１］（イ）エチレン・α−オレフィン系ランダム共重合体、（ロ）オレフィン樹脂、および（ホ）軟化剤を含有し、上記（ロ）オレフィン樹脂の含有量が５〜３６重量％（ただし、（イ）、（ロ）および（ホ）の合計量は１００重量％）である混合物を、（ヘ）有機過酸化物の存在下で動的に熱処理するにあたり、（ト）マレイミド化合物を（イ）エチレン・α−オレフィン系ランダム共重合体、（ロ）オレフィン樹脂、および（ホ）軟化剤との合計量１００重量部に対し０．３〜１０重量部添加し、動的に熱処理して得られることを特徴とする熱融着用熱可塑性エラストマー組成物。
［２］（イ）エチレン・α−オレフィン系ランダム共重合体２０〜８５重量％、および（ホ）軟化剤１０〜７５重量％（ただし、（イ）、（ロ）および（ホ）の合計量は１００重量％）が含有してなる上記［１］に記載の熱融着用熱可塑性エラストマー組成物。
［３］さらに、（イ）エチレン・α−オレフィン系ランダム共重合体と（ロ）オレフィン樹脂と（ホ）軟化剤との合計量１００重量部に対して、（ハ）（メタ）アクリル樹脂が１〜３０重量部含有してなる上記［１］〜［２］に記載の熱融着用熱可塑性エラストマー組成物。
［４］さらに、（ニ）水添ジエン系重合体が、上記（ハ）（メタ）アクリル樹脂に対して重量比（（ニ）／（ハ））で、０．１〜１の割合で含有してなる上記［１］〜［３］のいずれかに記載の熱融着用熱可塑性エラストマー組成物。
［５］（ト）マレイミド化合物がＮ，Ｎ’−ｍ−フェニレンビスマレイミドであることを特徴とする上記［１］〜［４］のいずれかに記載の熱融着用熱可塑性エラストマー組成物。
［６］（イ）エチレン・α−オレフィン系ランダム共重合体のデカリン溶媒中１３５℃で測定した場合の極限粘度［η］が２．０〜６．８ｄｌ／ｇである上記［１］〜［５］のいずれかに記載の熱融着用熱可塑性エラストマー組成物。
［７］上記［１］〜［６］のいずれか１項に記載の熱可塑性エラストマー組成物を含有してなる成形品。
［８］上記［１］〜［６］のいずれか１項に記載の熱可塑性エラストマー組成物とオレフィン系加硫ゴム成形品及び／またはオレフィン系熱可塑性エラストマー成形品とが接合してなる成形品。
【手続補正３】
【補正対象書類名】明細書
【補正対象項目名】０００６
【補正方法】変更
【補正の内容】
【０００６】
【発明の実施の形態】
以下、本発明の熱融着用熱可塑性エラストマー組成物の実施の形態を具体的に説明する。
本発明は（イ）エチレン・α−オレフィン系ランダム共重合体、（ロ）オレフィン樹脂、および（ホ）軟化剤を含有し、上記（ロ）オレフィン樹脂の含有量が５〜３６重量％（ただし、（イ）、（ロ）および（ホ）の合計量は１００重量％）である混合物を、（ヘ）有機過酸化物の存在下で動的に熱処理するにあたり、（ト）マレイミド化合物を（イ）エチレン・α−オレフィン系ランダム共重合体、（ロ）オレフィン樹脂、および（ホ）軟化剤との合計量１００重量部に対し０．３〜１０重量部添加し、動的に熱処理して得られる熱融着用熱可塑性エラストマー組成物を特徴とする。以下、各構成要素ごとにさらに具体的に説明する。
【手続補正４】
【補正対象書類名】明細書
【補正対象項目名】００１７
【補正方法】変更
【補正の内容】
【００１７】
熱可塑性エラストマー組成物中の（ロ）成分の割合は、（イ）と（ロ）と（ホ）の合計量を１００重量％とした場合、通常５〜３６重量％、好ましくは１０〜３６重量％である。５重量％未満では最終的に得られる熱可塑性エラストマー組成物の相構造（モルフォロジー）が、動的架橋型熱可塑性エラストマーの特徴である良好な海島構造［オレフィン樹脂が海（マトリックス）、架橋ゴムが島（ドメイン）］にならず、成形加工性、機械物性及び流動性が悪化する恐れがあり、３６重量％を越えると最終的に得られる熱可塑性エラストマー組成物の柔軟性とゴム弾性が低下し好ましくない。
【手続補正５】
【補正対象書類名】明細書
【補正対象項目名】００２２
【補正方法】変更
【補正の内容】
【００２２】
上記の水添ジエン系重合体の中でも、ビニル芳香族単量体を主体とする重合体ブロック（Ａ）と共役ジエン単量体を主体とする重合体ブロック（Ｂ）を含有している共役ジエン系重合体の水素添加物、特に、下記に示すブロック構造の水素添加物が好ましい。重合体ブロック（Ａ）は、ビニル芳香族単量体の単独重合体またはビニル芳香族単量体単位を５０重量％、好ましくは７０重量％を超えて含有するビニル芳香族単量体単位と、共重合可能なその他の単量体、好ましくは共役ジエン単量体との共重合体の構造を有し、また、重合体ブロック（Ｂ）は、共役ジエン単量体の単独重合体またはビニル芳香族単量体等の他の単量体を５重量％以下で共重合した構造を有し、かつ、ブロック構造が（Ａ−Ｂ）ｎ−Ａ型（ｎは１〜１０の整数）または（Ａ−Ｂ）ｍ型（ｍは２〜１０の整数）のブロック共重合体であるが、端部のＡブロックに比較的短いＢブロックを有していてもよい。また、［（Ａ−Ｂ）ｎ］ｍ−Ｍ型（ＭはＳｉまたはＳｎ等のカップリング剤残基、ｍはカップリング剤残基の価数で２〜４の整数、ｎは１〜１０の整数、好ましくは１または２である。）の構造を有するものも含まれる。このブロック共重合体は、Ａ１−Ｂ−Ａ２型またはＡ１−Ｂ１−Ａ２−Ｂ２型であってもよい。なお、ブロックＢ１とＢ２の各々の重量平均分子量は同一であってもよく、また、Ｂ２の重量平均分子量がより小さくてもよい。